(57)【要約】 【課題】  発電効率がよく、蓄電効果を有する色素増感太陽電池を提供する。【解決手段】  平均粒径５４８ｎｍ以下の酸化タングステン粉末、平均粒径１００ｎｍ以下の第一の酸化チタン粉末および平均粒径２００〜５００ｎｍの第二の酸化チタン粉末を具備したことを特徴とする色素増感太陽電池用電極。また、酸化チタン粉末の粒度分布を測定したとき、粒度分布のピークが１〜５０ｎｍと２００〜５００ｎｍの範囲にそれぞれ存在することが好ましい。【選択図】  図１
2012252873.tif 000002
【特許請求の範囲】
【請求項１】
平均粒径５４８ｎｍ以下の酸化タングステン粉末、平均粒径１００ｎｍ以下の第一の酸化チタン粉末および平均粒径２００〜５００ｎｍの第二の酸化チタン粉末を具備したことを特徴とする色素増感太陽電池用電極。
【請求項２】
酸化チタン粉末の粒度分布を測定したとき、粒度分布のピークが１〜５０ｎｍと２００〜５００ｎｍの範囲にそれぞれ存在することを特徴とする請求項１記載の色素増感太陽電池用電極。
【請求項３】
酸化タングステン粉末は、ＷＯ２．０〜３．３の範囲内であることを特徴とする請求項１または請求項２のいずれか１項に記載の色素増感太陽電池用電極。
【請求項４】
酸化チタン粉末はアナターゼ型であることを特徴とする請求項１ないし請求項３のいずれか１項に記載の色素増感電池用電極。
【請求項５】
第一の酸化チタン粉末と第二の酸化チタン粉末の合計を１００質量部としたとき、第一の酸化チタン粉末は１０〜９０質量部、残部が第二の酸化チタン粉末であることを特徴とする請求項１ないし請求項４のいずれか１項に記載の色素増感電池用電極。
【請求項６】
酸化タングステン粉末と酸化チタン粉末の合計を１００質量部としたとき、酸化タングステン粉末は１０〜９０質量部、残部酸化チタン粉末であることを特徴とする請求項１ないし請求項５のいずれか１項に記載の色素増感太陽電池用電極。
【請求項７】
請求項１ないし請求項６のいずれか１項に記載の色素増感太陽電池用電極を具備したことを特徴とする色素増感太陽電池。
【請求項８】
請求項７記載の色素増感太陽電池は、セル構造として、透明基板上に透明電極層、請求項１ないし請求項６のいずれか１項に記載の色素増感太陽電池用電極を順に積層し、前記色素増感太陽電池用電極に色素を担持させてなる半導体層と、
透明基板上に透明電極層、導電性触媒層を具備する対向電極と、前記半導体層と前記対向電極との間に電解質組成物とを具備することを特徴とする色素増感太陽電池。
【発明の詳細な説明】
【技術分野】
【０００１】
本発明は、色素増感太陽電池用電極およびそれを用いた色素増感太陽電池に関する。
【背景技術】
【０００２】
太陽光を利用した太陽電池はクリーンな電気エネルギーとして注目を集めている。太陽電池としては、単結晶シリコン基板や多結晶シリコン基板を使ったものが発電効率が優れていることから主に使われている。また、コストダウンのためにシリコン基板を薄膜化した薄膜状アモルファスシリコンを使うことも検討されている。また、これらシリコン系以外の太陽電池としては、ガリウム、砒素、リン、ゲルマニウム、インジウムなどを使った化合物半導体系の太陽電池も知られている。
これまでの太陽電池は、太陽光を受けるシリコン基板の大型化や、化合物の合成プロセスの煩雑さから、コストが高く、思うように普及が進まないといった問題があった。一方、生産コストの低減を目的として、光吸収層（光電変換層）に有機化合物を用いた有機系太陽電池の開発が進められている。有機系太陽電池の中では、色素を使った色素増感太陽電池の開発が期待されている。特開２００１−７６７７２号公報（特許文献１）では、ＴｉＯ２、ＳｎＯ２、ＺｎＯ、ＺｒＯ２、Ｎｂ２Ｏ５、ＣｅＯ２、ＷＯ３、ＳｉＯ２、Ａｌ２Ｏ３といった酸化物半導体層を使うことが提案されている。
【先行技術文献】
【特許文献】
【０００３】
【特許文献１】特開２００１−７６７７２号公報
【発明の概要】
【発明が解決しようとする課題】
【０００４】
特許文献１では様々な酸化物半導体が挙げられているものの、実施例をみるとＴｉＯ２粉末を使った場合しか検討されていない。ＴｉＯ２粉末のみを使った色素増感太陽電池は発電効率（光電変換効率）に優れることが示されている。
ところで、これまでの太陽電池は、前述のようにシリコン系太陽電池、化合物系太陽電池、さらにはＴｉＯ２半導体のみを使った色素増感太陽電池がある。これら太陽電池は文字通り太陽光をエネルギー源としている。そのため、太陽光がなくなる（光量が低下する）と発電力がゼロになる。特に、発電量が垂直的に一気に低下するため、太陽電池で稼働する電子機器などの電力負荷機器の起動電力として使用していると天候（太陽光の光量）によって、予備電源の稼働のオンオフを行わなければならない。一方、現在の天気予報では数時間単位の予報はできても、その場その場での実際の光量までは予測できない。そのため、太陽電池のみの電力で電力負荷機器の起動をさせていると、光量が低下したときに太陽電池の発電量が垂直的にゼロになってしまうため電力負荷機器に電気が通じない状態が生じてしまう。このため、常に電力会社から供給される商用電源などの予備電源をオン状態にしなければならなかった。
本発明は、このような問題を解決するためのものであり、太陽光の光量が一定量以下になったとしても、しばらく発電能力が維持される蓄電機能を有する色素増感太陽電池を提供するためのものである。
【課題を解決するための手段】
【０００５】
本発明の色素増感太陽電池用電極は、平均粒径５４８ｎｍ以下の酸化タングステン粉末、平均粒径１００ｎｍ以下の第一の酸化チタン粉末および平均粒径２００〜５００ｎｍの第二の酸化チタン粉末を具備したことを特徴とするものである。
また、酸化チタン粉末の粒度分布を測定したとき、粒度分布のピークが１〜５０ｎｍと２００〜５００ｎｍの範囲にそれぞれ存在することが好ましい。また、酸化タングステン粉末は、ＷＯ２．０〜３．３の範囲内であることが好ましい。また、酸化チタン粉末はアナターゼ型であることが好ましい。第一の酸化チタン粉末と第二の酸化チタン粉末の合計を１００質量部としたとき、第一の酸化チタン粉末は１０〜９０質量部、残部が第二の酸化チタン粉末であることが好ましい。また、酸化タングステン粉末と酸化チタン粉末の合計を１００質量部としたとき、酸化タングステン粉末は１０〜９０質量部、残部酸化チタン粉末であることが好ましい。
本発明の色素増感太陽電池は、本発明の色素増感太陽電池用電極を用いることを特徴とするものである。また、請求項７記載の色素増感太陽電池は、セル構造として、透明基板上に透明電極層、請求項１ないし請求項６のいずれか１項に記載の色素増感太陽電池用電極を順に積層し、前記色素増感太陽電池用電極に色素を担持させてなる半導体層と、透明基板上に透明電極層、導電性触媒層を具備する対向電極と、前記半導体層と前記対向電極との間に電解質組成物とを具備することが好ましい。
【発明の効果】
【０００６】
本発明の色素増感太陽電池用電極は、酸化チタン粉末と酸化タングステン粉末と色素を有する半導体層を積層した構造を有していることから、それを用いた色素増感太陽電池は発電効率に優れ、その上で蓄電機能を有している。そのため、太陽光の光量が低下したとしても、しばらく発電能力を機能させることができる。
【図面の簡単な説明】
【０００７】
【図１】本発明の色素増感太陽電池の一例を示す図である。
【図２】本実施例にかかる色素増感太陽電池の蓄電効果の一例を示す図である。
【発明を実施するための形態】
【０００８】
本発明の色素増感太陽電池用電極は、平均粒径５４８ｎｍ以下の酸化タングステン粉末、平均粒径１００ｎｍ以下の第一の酸化チタン粉末および平均粒径２００〜５００ｎｍの第二の酸化チタン粉末を具備したことを特徴とするものである。
半導体電極層に用いる酸化タングステン粉末は平均粒径が５４８ｎｍ以下である。平均粒径が５４８ｎｍを超えると発電効率が低下し、蓄電効果も低下する。好ましい平均粒径は１〜２００ｎｍ、さらには１〜５０ｎｍである。色素増感太陽電池では、半導体電極層を形成する酸化物半導体粉末に色素を担持させて用いる。発電効率を上げるためには、色素の担持量を増やすことが必要である。色素の担持量を増やすには酸化物半導体粉末の粒径を小さくし、比表面積を大きくすることが有効である。一方、平均粒径が１ｎｍ未満になると、製造コストの増加が懸念される。そのため、酸化タングステン粉末の平均粒径は５４８ｎｍ以下、更には１〜２００ｎｍが好ましく、より好ましくは１〜５０ｎｍである。
また、半導体電極層に用いる酸化チタンは、均粒径１００ｎｍ以下の第一の酸化チタン粉末および平均粒径２００〜５００ｎｍの第二の酸化チタン粉末を具備するものである。また、酸化チタン粉末の粒度分布を測定したとき、粒度分布のピークが１〜５０ｎｍと２００〜５００ｎｍの範囲にそれぞれ存在することが好ましい。
色素増感太陽電池は、半導体に色素を担持させることにより、発電効率を向上させることができる。そのため、酸化チタン粉末も平均粒径は５００ｎｍ以下、さらには５０ｎｍ以下と小さい方がよい。しかしながら、例えば５０ｎｍ以下の酸化チタン粉末のみの場合、色素の担持量は増えるものの、光の取り入れ効率が低下し、その結果、光電変換効率の向上に限界が生じる。平均粒径２００〜５００ｎｍの比較的大きな酸化チタン粉末を入れることにより半導体層における光散乱効果が得られ、光電変換効率の向上が得られる。また、酸化チタン粉末の平均粒径は１ｎｍ未満となると製造コストの負担が大きくなる恐れがある。
また、平均粒径１〜５０ｎｍの酸化チタン粉末と平均粒径２００〜５００ｎｍの酸化チタン粉末の混合比率は、両者を合計した値を１００質量部としたとき、平均粒径１〜５０ｎｍの酸化チタン粉末の含有量が１０〜９０質量部、残部平均粒径２００〜５００ｎｍの酸化チタン粉末となる範囲であることが好ましい。第一の酸化チタン粉末または第二の酸化チタン粉末が１０質量部未満であると添加する効果が十分得られない。
また、酸化タングステン粉末と酸化チタン粉末の合計を１００質量部としたとき、酸化タングステン粉末は１０〜９０質量部、残部酸化チタン粉末であることが好ましい。また、酸化タングステン粉末または酸化チタン粉末のどちらかが１０質量部未満では添加する効果が十分得られない。
また、酸化タングステン粉末は、ＷＯ２．０〜３．３の範囲内であることが好ましい。酸化タングステンは、タングステンと酸素の原子比が様々な酸化物が形成される。発電効果と蓄電効果の両立を図るにはタングステンと酸素の原子比がＷＯ２．０〜３．３の範囲内であることが好ましい。この範囲を外れると光によって励起されるエネルギーが安定しない恐れがある。
また、酸化チタン粉末はアナターゼ型であることが好ましい。酸化チタンにはアナターゼ型やルチル型などの結晶構造があるがアナターゼ型である方が発電効率が向上する。
本発明では、酸化タングステン粉末と２種類の粒径を有する酸化チタン粉末を混合しているので発電効率（光電変換効率）が優れ、その上で蓄電効果を有することができる。
次に色素増感太陽電池の構造について説明する。
本発明の色素増感太陽電池は、本発明の色素増感太陽電池用電極を用いることを特徴とするものである。また、色素増感太陽電池は、セル構造として、透明基板上に透明電極層、請求項１ないし請求項６のいずれか１項に記載の色素増感太陽電池用電極を順に積層し、前記色素増感太陽電池用電極に色素を担持させてなる半導体層と、透明基板上に透明電極層、導電性触媒層を具備する対向電極と、前記半導体層と前記対向電極との間に電解質組成物とを具備することが好ましい。
図１に本発明の色素増感太陽電池の一例を示した。図中、１は色素増感太陽電池、２は透明基板、３は透明電極層、４は半導体電極層、５は電解質組成物、６は導電性触媒層、７は透明電極層（対向電極）、８は透明基板、９がスペーサである。
【０００９】
透明基板２および透明基板８は、ガラス基板やプラスチック基板などの光透過性があり、かつ絶縁性を有する基板が挙げられる。プラスチック基板としては、プラスチックフィルムである、ポリメチルメタクリエート、ポリカーボネート、ポリスチレン、ポリエチレンサルファイド、ポリエーテルスルホン、ポリオレフィン、ポリエチレンテレフタレート、ポリエチレンナフタレート、トリアセチルセルロースなどが挙げられる。また、太陽光に直接触れることを考えれば、環境、寿命の観点から耐光性、耐熱性のある材質であることが好ましい。また、入射光を効率的に利用するためには、半導体層が積層されていない側に反射防止膜などを形成してもよい。また、プラスチック基板を使えば、色素増感太陽電池に柔軟性を持たせることもできる。また、半導体電極層を形成した面（透明基板２側）が太陽光の受光側になる。
透明基板２上には透明電極層３、透明基板８上には透明電極層７が設けられている。透明電極層としては、透明性と導電性を有する材料であれば特に限定されるものではないが、ＩＴＯ（インジウムと錫の複合酸化物）、フッ素あるいはインジウムなどがドープされた酸化スズ膜、ボロンまたはカリウムなどがドープされた酸化亜鉛膜などが好ましい。また、透明電極層７（光の受光側と反対側）は、金、銀、アルミニウム、チタン、インジウムなどの金属膜を用いてもよい。なお、透明基板８上に設けられた透明電極層７は対向電極と呼ぶ。また、半導体層を設ける透明基板２側が太陽光の受光面になる。
【００１０】
また、半導体電極層は、所定の酸化物粉末（酸化タングステン粉末および酸化チタン粉末）を樹脂バインダー、必要に応じて溶媒と混合しスラリー化した後、スクリーン印刷法で透明電極層３上に設け、その後、３５０〜５００℃で加熱して乾燥させることにより形成される。
【００１１】
また、半導体電極の厚さは１〜４０μｍであることが好ましい。半導体電極層の厚さが１μｍ未満では半導体層を設ける効果が十分得られず、４０μｍを超えると厚すぎてこれ以上の効果が得られないと共に光が透過が不十分となり、反って発電効率および蓄電効率が低下する恐れがある。好ましくは５〜１５μｍである。
また、半導体電極層は、それぞれ酸化物粉末に色素を担持させ、各粉末間を光が透過する必要があることから、半導体電極層として気孔率２０〜６０ｖｏｌ％の範囲であることが好ましい。また、これら半導体電極層はｎ型半導体層として機能する。
また、半導体電極層には、それぞれ色素を担持させる。色素としては、特に限定されるものではないが、例えば、ルテニウム・トリス型の遷移金属錯体、ルテニウム−ビス型の遷移金属錯体、オスミウム−トリス型の遷移金属錯体、オスミウム−ビス型の遷移金属錯体、ルテニウム−シス−ジアクア−ビピリジル錯体、フタロシアニン及びポルフィリンなどを挙げることができる。
次に電解質組成物を設ける。半導体層と導電性触媒層を具備する対向電極の間に電解質組成物を挟持する。注入された電解質組成物は半導体層中の空孔（細孔）に保持されるとともに半導体層と対向電極との間に介在する。色素増感太陽電池において、透明基板側から光が入射されると、まず半導体層の表面に担持されている色素が入射光を吸収して励起され、励起した色素が半導体層極へ電子を渡すとともに、電解質組成物にホールを渡すことによって光電変換が行われる。
【００１２】
電解質組成物は、可逆的な酸化還元対を含むことが好ましい。可逆的な酸化還元対は、例えば、ヨウ素（Ｉ２）とヨウ化物との混合物、ヨウ化物、臭化物、ハイドロキノン、およびＴＣＮＱ錯体等から供給することができる。特に、ヨウ素とヨウ化物との混合物から供給されるＩ−とＩ３−とからなる酸化還元対が好ましい。
上述したような酸化還元対は、後述する色素の酸化電位よりも０．１〜０．６Ｖ小さい酸化還元電位を示すことが望ましい。色素の酸化電位よりも０．１〜０．６Ｖ小さい酸化還元電位を示す酸化還元対は、例えば、Ｉ−のような還元種が、酸化された色素から正孔を受け取ることができる。こうした酸化還元対が電解質中に含有されることによって、半導体層と導電性触媒膜との間の電荷輸送の速度を速くすることができるとともに、開放端電圧を高くすることができる。
また、酸化タングステン粉末の蓄電効果を向上させるためには、Ｌｉを含む電解質組成物であることが好ましい。
電解質組成物中は、さらにヨウ化物が含有される。ヨウ化物としては、例えば、アルカリ金属のヨウ化物、有機化合物のヨウ化物、およびヨウ化物の溶融塩等が挙げられる。ヨウ化物の溶融塩としては、イミダゾリウム塩、ピリジニウム塩、第４級アンモニウム塩、ピロリジニウム塩、ピラゾリジウム塩、イソチアゾリジニウム塩、およびイソオキサゾリジニウム塩等の複素環含窒素化合物のヨウ化物を使用することができる。
前記ヨウ化物の溶融塩としては、例えば、１，１−ジメチルイミダゾリウムアイオダイド、１−メチル−３−エチルイミダゾリウムアイオダイド、１−メチル−３−ペンチルイミダゾリウムアイオダイド、１−メチル−３−イソペンチルイミダゾリウムアイオダイド、１−メチル−３−へキシルイミダゾリウムアイオダイド、１−メチル−３−イソヘキシル(分岐)イミダゾリウムアイドダイド、１−メチル−３−エチルイミダゾリウムアイオダイド、１，２−ジメチル−３−プロピルイミダゾールアイオダイド、１−エチル−３−イソプロピルイミダゾリウムアイオダイド、１−プロピル−３−プロピルイミダゾリウムアイオダイド、およびピロリジニウムアイオダイド等を挙げることができる。
【００１３】
こうしたヨウ化物の溶融塩は、単独でまたは２種以上を組み合わせて使用することができる。また、その含有量は、電解液中０．００５ｍｏｌ／Ｌ以上７ｍｏｌ／Ｌ以下程度であることが好ましい。０．００５ｍｏｌ／Ｌ未満の場合には、効果を充分に得ることが困難となる。一方、７ｍｏｌ／Ｌを越えると、粘度が高くイオン伝導性が著しく低下するおそれがある。
さらに、本発明における電解質組成物は、ヨウ素を０．０１ｍｏｌ／Ｌ以上３ｍｏｌ／Ｌ以下の範囲で含有していることが好ましい。ヨウ素は、本発明における電解質組成物中でヨウ化物と混合して可逆的な酸化還元対として作用する。したがって、ヨウ素の含有量が０．０１ｍｏｌ／Ｌ未満の場合には、酸化還元対の酸化体が不足し電荷を充分に輸送することが困難になる。一方、３ｍｏｌ／Ｌを越えると、溶液の光吸収が増大し、半導体層に効率よく光を与えることができないおそれがある。なお、ヨウ素の含有量は、０．０３ｍｏｌ／Ｌ以上１．０ｍｏｌ／Ｌ以下であることがより好ましい。
【００１４】
本発明における電解質組成物は、液体状およびゲル状のいずれであってもよく、有機溶媒を含有することができる。有機溶媒を含有することによって、電解質組成物の粘度をよりいっそう低下させることができるため、半導体電極へ浸透されやすくなる。使用することができる有機溶媒としては、例えば、エチレンカーボネート（ＥＣ）やプロピレンカーボネート（ＰＣ）などの環状カーボネート；ジメチルカーボネート、メチルエチルカーボネート、およびジエチルカーボネートなどの鎖状カーボネート；γ−ブチロラクトン、アセトニトリル、プロピオン酸メチル、およびプロピオン酸エチルなどが挙げられる。さらに、テトラヒドロフラン、および２−メチルテトラヒドロフランなどの環状エーテル；ジメトキシエタン、およびジエトキシエタンなどの鎖状エーテル；アセトニトリル、プロピオニトリル、グルタロニトリル、およびメトキシプロピオニトリルなどの弐トリル系溶剤などが挙げられる。
こうした有機溶媒は、単独であるいは２種以上の混合物として用いることができる。有機溶媒の含有量は、特に限定されないが電解質組成物中８０重量％以下にすることが好ましく、０重量％以上３０重量％以下にすることがより好ましい。
【００１５】
また、透明基板９には透明電極層７と導電性触媒層６が設けられている。透明電極層７の材質は前述の通りである。また、導電性触媒層６は、白金（Ｐｔ）、金（Ａｕ）、銀（Ａｇ）、カーボンなどが挙げられる。電解質組成物に対する耐久性を考慮すると白金が好ましい。
また、色素増感太陽電池１は、透明基板２および透明基板８の間をスペーサ９によって間隔を一定に保持し、電解質組成部が漏れないようにすることができる。スペーサは、樹脂やシリカ等の絶縁性無機物などが挙げられる。また、樹脂スペーサは、電解質組成物への耐久性のある樹脂が好ましく、エポキシ樹脂、アクリル樹脂などが好ましい。また、液漏れ（電解質組成物漏れ）防止のために、スペーサとは別に樹脂封止することが好ましい。
【００１６】
以上のような色素増感太陽電池は、発電効率に優れ、その上で蓄電効果を有している。蓄電効果とは、太陽光を感受して太陽光発電していたとき、その後、太陽光を遮断して暗所にしたとしても、しばらく発電が継続される機能を示す。例えば、照度１２０００Ｌｘ（ルクス）の光量を照射したときの発電量を１００とし、その後、光を遮断して暗所にしたとしても数秒間〜数分間は３０〜７０の電力量を維持することができる。太陽光の光を遮断したとしても発電量が垂直的にゼロにはならず、一定期間一定量の発電量が維持されるのである。なお、一般的な太陽光の晴れの照度は１０万Ｌｘである。１２０００Ｌｘで効果が得られるということは、光源として太陽光に限られず、一般電球であっても十分機能することを意味する。そのため、本発明の色素増感太陽電池は屋外および室内のどちらでも使用可能である。図２に蓄電効果の一例を示した。図から分かるように従来の色素増感太陽電池は光照射を止めると点線矢印に示したように垂直的に発電量がゼロになっていた。本発明の色素増感太陽電池は蓄電効果を有しているので、光照射を止めたとしてもしばらくは発電能力が維持され、すぐには発電量がゼロにはならないのである。
また、蓄電機能を利用することにより、太陽光の照度（光量）が瞬間的に低下したとしても発電を維持できる。そのため、天気予報で予測できない、短時間の天候変化が起きたとしても発電力を維持できる。その結果、電力負荷機器への電力供給を安定的に行うことができる。また、仮に曇りの時間が蓄電効果を示す時間よりも長くなる場合は、蓄電効果を示している間に、予め電力会社が供給する商用電源等の予備電源に切り替えることも可能である。このような方式によれば、色素増感太陽電池の発電をできるだけ利用することができ、商用電源等の予備電源の使用をできるだけ低減することができる。そのため、従来の太陽電池と比べて省エネ効果が向上される。
また、予備電源とは、電力会社の商用電力系統、蓄電池からの電力、自家発電装置（コジェネを含む）などの太陽光発電以外の電気系統が挙げられる。また、電力負荷機器は、パソコン、テレビ、録画機、冷蔵庫、洗濯機などの家庭やオフィス用の各種家電機器、ＣＴなどの各種医療機器、電気炉やエレベータなどの各種工業機器などの電気を使用して稼働する設備などを示すものである。
【００１７】
（実施例）
（実施例１）
酸化タングステン粉末（ＷＯ３、平均粒径３０ｎｍ）０．２２ｇをアナターゼ型酸化チタン粉末ペースト（第一の酸化チタン粉末として平均粒径１３ｎｍを１１質量部、第二の酸化チタン粉末として平均粒径４００ｎｍを８９質量部）を酸化チタン粉末換算で２ｇ添加し、自転／公転併用式のミキシングコンディショナーを使って均一に混合し、粘性のペーストを調整した。
このペーストを透明導電層（ＩＴＯ膜）を片面に被覆したガラス基板上（厚み１．１ｍｍ、表面抵抗５Ω／□）の導電膜面にドクターブレード法により塗布し、４５０℃×３０分（１０℃／ｍｉｎで昇温）焼成し、酸化タングステンと酸化チタンを混合した多孔質半導体電極(半導体電極層の厚み６μｍ)を形成した。
作製した半導体電極を４０ｍＭのＹ（ＮＯ３）３水溶液に浸漬させ、７０℃×１時間浸漬後、エタノールでリンスし、１００℃×１０分乾燥後、４５０℃×３０分焼成を行った。
作製した電極を色素溶液に室温で２４時間浸漬することで光電極を作製した。色素溶液はＮ７１９(シグマアルドリッチ製)０．３ｍＭをアセトニトリル、t-ブチルアルコールの混合溶媒（体積比１：１）に溶かしたものを使用した。また、対向電極には透明導電層付きガラス基板上に白金を８０ｎｍ厚スパッタしたものを使用した。
厚さ６０μmのスペーサ樹脂を電解質組成物注入口を４箇所あけるように、半導体電極の周囲を囲むように配置し、１１０℃に加熱した対向電極を張り合わせた。電解質組成物注入口から電解質組成物をシリンジで注入し、注入口をＵＶ硬化性の樹脂で封止した。
電解質組成物はアセトニトリル溶媒中に、ヨウ化リチウム０．５Ｍ、ヨウ素０．０５Ｍ、t-ブチルピリジン０．５８Ｍ、ＥｔＭｅＩｍ（ＣＮ）２  （１−ｅｔｈｙｌ−３−ｍｅｔｈｙｌｉｍｉｄａｚｏｌｉｕｍ  ｄｉｃｙａｎａｍｉｄｅ）０．６Ｍを溶解させたものを使用した。これにより実施例１にかかる色素増感太陽電池を作製した。
作製した色素増感太陽電池に１ｋＷ／ｍ２の強度の光（ＡＭ１．５ ソーラーシュミュレーター）を照射して、光電変換効率を測定した。この色素増感太陽電池は、短絡電流密度Ｊｓｃ＝４．３６ｍＡ／ｃｍ２、開放電圧Ｖｏｃ＝０．４９Ｖ、形状因子ＦＦ＝０．５７を示し、光電変換効率は１．２１％であった。
次にこの色素増感太陽電池を１５００Ωの抵抗と接続し、光照射時と光遮断時における電流の変化を測定した。光源には昼白色相当のＬＥＤ電球（東芝ライテック製、ＬＥＬ−ＡＷ８Ｎ、８．７Ｗ）を使用した。
蓄電効果を確認するために、暗所で２０秒静置して発電量がゼロになったことを確認後、光照射（照度１２０００Ｌｘ）を２０秒間行い、その後、光を遮断した。光照射時の最大電流値は０．８９ｍＡ／ｃｍ２であった。光遮断後、電流値は徐々に減少し電流値が０ｍＡ／ｃｍ２となるまでの放電容量を求めたところ７７６μＣ／ｃｍ２であった。
【００１８】
（実施例２）
酸化タングステン粉末（平均粒径１５ｎｍ）０．４５ｇをアナターゼ型酸化チタン粉末ペースト（第一の酸化チタン粉末として平均粒径１０ｎｍを３０質量部、第二の酸化チタン粉末として平均粒径４２０ｎｍを７０質量部）を酸化チタン粉末換算で１．２ｇとした以外は実施例１と同様の色素増感太陽電池を作製した。
（比較例１）
半導体層として、平均粒径５０ｎｍの酸化チタン粉末を使った厚さ２０μｍの半導体層一層構造とした以外は実施例１と同様のものを比較例１にかかる色素増感太陽電池とした。
（比較例２）
平均粒径８００ｎｍの酸化タングステン粉末、平均粒径８００ｎｍの酸化チタン粉末を用いた以外は実施例１と同様のものを比較例２にかかる色素増感太陽電池とした。
実施例２および比較例１〜２にかかる色素増感太陽電池に関して、実施例１と同様の方法により発電効率（光電変換効率）および蓄電効果を調べた。その結果を表１に示す。
【００１９】
【表１】
2012252873.tif 000003
【００２０】
表から分かる通り、本実施例にかかる色素増感太陽電池は光電変換効率および蓄電効果が優れていることが分かった。
【符号の説明】
【００２１】
１…色素増感太陽電池
２…透明基板
３…透明電極層
４…半導体層
５…電解質組成物
６…導電性触媒層
７…透明電極層（対向電極）
８…透明基板
９…スペーサ
【図１】
2012252873.tif 000004
【図２】
2012252873.tif 000005